(57)【要約】【課題】情報記載面を表出させた際、感熱接着シートの基材を通して情報を綺麗に視認できるとともに、基材が貼着されたままの情報記録紙を任意の方向に簡単に引き裂くことができて廃棄が容易な感熱接着シートを提供する。【解決手段】複数の微細孔１１ａが形成された易裂性の透明フィルム基材１１の両面にそれぞれ剥離強度の異なる感熱接着剤層１２ａ，１２ｂを有することを特徴とする感熱接着シート。【選択図】　　　図１
2004042293.tif 000002
【特許請求の範囲】
【請求項１】
複数の微細孔が形成された易裂性の透明フィルム基材の両面にそれぞれ剥離強度の異なる感熱接着剤層を有することを特徴とする感熱接着シート。
【請求項２】
前記透明フィルム基材は、孔径０．１μｍ乃至１００μｍの微細孔が１０００個／ｃｍ２以上の密度で形成されていることを特徴とする請求項１に記載の感熱接着シート。
【請求項３】
前記透明フィルム基材は、全光線透過率が８５％以上、ヘーズ（曇価）が５．０以下であることを特徴とする請求項１又は２に記載の感熱接着シート。
【請求項４】
請求項１乃至３のいずれか一項に記載の感熱接着シートの感熱接着剤層上に記録材の情報記録面を接着し、前記透明フィルム基材との剥離強度が小さい側の感熱接着剤層と該透明フィルム基材の界面で剥離されるように構成したことを特徴とする情報記録体。
【発明の詳細な説明】
【０００１】
【発明の属する技術分野】
本発明は、易裂性の透明フィルム基材を用いた感熱接着シート及びそれを用いた情報記録体に関する。
【０００２】
【従来の技術】
近年、クレジット、預貯金、電信電話・電気・水道・ガス等の各種請求書、支払い通知票、受領書等の個人のプライバシーに関わる情報の郵送が感熱接着葉書で行われている。
【０００３】
このような個人情報が記録された葉書は、受取人がこれを見終わった後、情報隠蔽の為、細かく引裂き、破棄できることが望ましい。
【０００４】
感熱接着葉書に用いられ、引裂き破棄の可能な感熱接着シートが特開平５−６４９９５号公報に開示されている。この感熱接着シートは、３つ折りタイプの情報記録体における宛先記入面の裏面と情報記録面の裏面との間に挿入されて感熱接着され、この宛先記入面の裏面と情報記録面の裏面との間を見開きできないように接着するものである。
【０００５】
上記公報には、感熱接着シートの支持体（基材）の具体例として、上質紙等の紙、トリアセテートフィルム、ポリスチレンフィルム、ポリプロピレンフィルム、メチルペンテンコーポリマーフィルム、防湿セロファン等の単体フィルム或いは一軸延伸フィルム若しくはナーリング処理若しくはサンドマット処理により粗面化して成るフィルム等が挙げられている。
【０００６】
【発明が解決しようとする課題】
しかしながら、上記支持体材料として挙げられているプラスチックフィルムは、ノッチ等の傷がなければ簡単には手で引裂くことができない。また、一軸延伸処理を施したフィルムでは、引き裂き方向が限定されて破棄が煩わしいという問題がある。また、サンドマット処理等による粗面化においては、良好な引裂き性を得ようとすると白濁等の大きなダメージをフィルムに与えてしまうという問題がある。
【０００７】
また、特開平５−６４９９５号公報に記載の感熱接着シートは、接着面同士を見開きできないように接着するものであり、開封後にこれを通して記録情報を読み取るといったことがないため、支持体自体に高い透明性は要求されない。
【０００８】
一方、接着面同士を見開き可能な易剥離性の感熱接着シートとし、情報記録紙上に貼着されたままの支持体（基材）を通して記録情報を読み取り可能にする場合には、引裂き性のみならず、高い透明性が要求される。
【０００９】
しかしながら、特開平５−６４９９５号公報の感熱接着シートの支持体材料として挙げられている上質紙等の紙は、引裂き性には非常に優れているものの、透明性が無く上記のような使用目的で使用することはできない。また、サンドマット処理等により粗面化して成るプラスチックフィルムでは、引裂き性を重視すると透明性が犠牲にされ、情報が見えにくくなるいう問題がある。
【００１０】
そこで、本発明の目的は、情報記載面を表出させた際、感熱接着シートの支持体（基材）を通して情報を綺麗に視認できるとともに、基材が貼着されたままの情報記録紙等の紙片を任意の方向に簡単に引き裂くことができて廃棄が容易な感熱接着シート、及びこの感熱接着シートを用いた情報記録体を提供することにある。
【００１１】
【課題を解決するための手段】
本発明者は、高い透明性を持ちながら引裂き性にも優れる感熱接着シートを実現すべく鋭意研究を重ねた結果、以下の構成を有する本発明に至った。
【００１２】
即ち、本発明は、複数の微細孔が形成された易裂性の透明フィルム基材の両面にそれぞれ剥離強度の異なる感熱接着剤層を有することを特徴とする感熱接着シートである。
【００１３】
また、前記透明フィルム基材は、孔径０．１μｍ乃至１００μｍの微細孔が１０００個／ｃｍ２以上の密度で形成されていることを特徴とする感熱接着シートである。
【００１４】
さらに、前記透明フィルム基材は、全光線透過率が８５％以上、ヘーズ（曇価）が５．０以下であることを特徴とする感熱接着シートである。
【００１５】
そしてまた、上記本発明の感熱接着シートの感熱接着剤層上に記録材の情報記録面を接着し、前記透明フィルム基材との剥離強度が小さい側の感熱接着剤層と該透明フィルム基材の界面で剥離されるように構成したことを特徴とする情報記録体である。
【００１６】
【発明の実施の形態】
図１は本発明の感熱接着シートの一構成例を示す断面模式図であり、図２は図１の感熱接着シートを用いた本発明の情報記録体（感熱接着葉書）の断面模式図である。
【００１７】
図１の感熱接着シート１０は、フィルム基材１１の両面に感熱接着剤層１２ａ，１２ｂを有する。また、図２の情報記録体２０は、記録材２１の情報記録面を、図１の感熱接着シート１０の感熱接着剤層１２ａ，１２ｂに感熱接着して一体化せしめたものである。
【００１８】
本発明で用いるフィルム基材１１としては、例えばポリエチレンフィルム、ポリプロピレンフィルム、ポリエステルフィルム、ポリカーボネートフィルム、ポリアミドフィルム等の公知の透明な合成樹脂フィルムの中から適宜選択して使用することができるが、特には安価で透明性に優れる二軸延伸ポリプロピレン（ＯＰＰ）フィルム、低温接着性に優れるポリエチレンテレフタレート（ＰＥＴ）フィルム等が好適である。
【００１９】
フィルム基材１１には、複数の微細孔１１ａが形成されて引裂き性（易裂性）が付与されている。この微細孔１１ａは貫通孔であっても未貫通孔であってもよく、それらが混在したものであってもかまわない。
【００２０】
微細孔１１ａの孔径は０．１μｍ〜１００μｍが好ましく、より好ましくは０．５μｍ〜９０μｍ、特に好ましくは５μｍ〜８０μｍである。孔径が０．１μｍ未満のものでは易裂性を付与することが難しくなり、１００μｍを超えると孔が肉眼で観察できるようになり外観が悪くなるとともに透明性も低下する。
【００２１】
また、微細孔１１ａの数（密度）は孔径によって異なるが、前記した孔径範囲では１０００個／ｃｍ２以上が好ましく、より好ましくは２０００個／ｃｍ２以上である。１０００個／ｃｍ２未満では、本発明の目的とする十分な易裂性を付与することが難しい。一方、微細孔１１ａの数（密度）の上限については特に限定はないが、フィルム基材の強度低下による不具合を避けるためには２００００個／ｃｍ２以下とするのがよい。
【００２２】
フィルム基材の厚さは、易裂性を付与する観点から１０μｍ以上の厚さを有することが好ましい。なお、上限厚さは特に制限されないが、コストの面から３０μｍ以下にすることが好ましい。
【００２３】
以上のような微細孔１１ａを形成して易裂性が付与されたフィルム基材１１は、微細孔が引裂きの起点として作用して引き裂かれ、さらに隣接する他の微細孔が順次引裂き点として作用する。その結果、フィルム基材１１は任意の箇所から任意の方向に容易に引き裂くことができる。
【００２４】
また、上記孔径および密度の微細孔１１ａを形成することにより、フィルム自体の透明性を損なうことなく易裂性を付与することができる。
【００２５】
易裂性が付与されたフィルム基材１１は、透明性に関し、全光線透過率が８５％以上、ヘーズ（曇価）が５．０以下であれば特に好ましい。これにより、詳しくは後述するが、図２のような情報記録体の記録材２１の情報記録面を表出させた際、記録材２１上に貼着されたままのフィルム基材１１を通して記録材２１上の記録情報を極めて鮮明に視認することができる。尚、フィルム基材１１の全光線透過率およびヘーズは、ＪＩＳ　Ｋ　７１０５に準拠した測定法による。
【００２６】
本発明の感熱接着シートは、上記のように高い透明性を有し且つ易裂性が付与されたフィルム基材１１の両面にそれぞれ剥離強度（界面接着強度）の異なる感熱接着剤層１２ａ，１２ｂを有する。
【００２７】
フィルム基材１１の両面にそれぞれ剥離強度（界面接着強度）の異なる感熱接着剤層を形成する方法は特に限定されるものではなく、例えば以下のような方法を用いることができる。
【００２８】
（１）フィルム基材１１の片面に表面張力（表面自由エネルギー）を上げるための表面処理を施す。
具体的には、コロナ放電処理、フレーム処理、プライマー処理（コーティングあるいは化学エッチング）、プラズマ処理、遠紫外線照射処理等である。このような表面処理を施した面は、非処理面に比べ感熱接着剤層との剥離強度（界面接着強度）が高まり、フィルム基材１１の両面に形成された感熱接着剤層はそれぞれ剥離強度の異なるものとなる。
【００２９】
（２）フィルム基材の両面に異なる材料の感熱接着剤層を形成する。
具体的には、例えば強剥離強度を持たせる面にディレードタック型接着剤を用い、易剥離性を持たせる他方の面には熱可塑性樹脂層を形成したり、若しくはヒートシール型接着剤を用いることができる。
上記のディレードタック型接着剤は、アクリル系樹脂、塩化ビニル系樹脂、酢酸ビニル系樹脂、スチレン／アクリル共重合系樹脂、スチレン／ブタジエン共重合樹脂、ポリスチレン樹脂、ポリアミド樹脂などの分散液に、１種あるいは数種の結晶性（固体）可塑剤、粘着付与剤等を含有せしめたものである。
また、上記の熱可塑性樹脂層を構成する樹脂としては、例えば、高密度ポリエチレン、低密度ポリエチレン、中密度ポリエチレン、直鎖状低密度ポリエチレン等のポリエチレン；アイソタクチック、シンジオタクチック、アタクチック、それらの混合物、エチレンとのランダム共重合体又はブロック共重合体等のポリプロピレン；その他ポリ−３−メチルペンテン−１、ポリエチレングリコールテレフタレート、ポリ塩化ビニル、ポリ塩化ビニリデン、エバール、エチレン酢酸ビニル共重合体等を単独或は混合して使用できる。
ヒートシール型接着剤は、例えばポリオレフィン樹脂、ポリエステル、ＥＶＡ（エチレン−酢酸ビニル共重合体樹脂）、アクリル系樹脂、酢酸ビニル系樹脂、エチレン−メタクリル酸共重合体樹脂、などの有機溶剤溶液、あるいは水分散溶液などの形で用いられる。特に、ＥＶＡ、アクリル系樹脂、酢酸ビニル系樹脂、エチレン−メタクリル酸共重合体樹脂等の水系感熱性粘着剤とポリエチレンワックス水分散物と水分散型ポリエステル樹脂を含有してなる水系感熱エマルジョン樹脂が好適に用いられる。
【００３０】
尚、感熱接着剤層１２ａ，１２ｂは本発明の目的より十分な透明性を有する必要があり、その厚みは１０〜１００μｍ程度が好ましい。
【００３１】
本発明において、フィルム基材１１と易剥離性を持たせる側の感熱接着剤層との９０度剥離強度は５〜１５ｇ／２５ｍｍ、他方の９０度剥離強度は１００ｇ／２５ｍｍ以上となるようにするのが好ましい。本明細書で言う「９０度剥離強度」とは、ＪＩＳ　Ｋ６８５４−１「接着剤のはく離接着強さ試験方法　第１部：９０度はく離」に準拠し、２０℃、６５％ＲＨの環境下、剥離速度３００ｍｍ／分の条件で測定される剥離強度である。
【００３２】
以上のようにして構成される本発明の感熱接着シートは、感熱接着剤層１２ａ，１２ｂと記録材２１との剥離強度がフィルム基材１１と易剥離性を持たせた感熱接着剤層、例えば感熱接着剤層１２ａとの９０度剥離強度よりも十分大きくなるように加熱接着して貼り合わせることにより、記録材２１をフィルム基材１１と感熱接着剤層１２ａとの界面で剥離して見開くことができる。このため、記録材２１に記載された情報（文字）部分が剥がれ落ちたりすることが無く、確実に情報（文字）を読むことができる。また、フィルム基材１１は十分に高い透明性を有するため、記録材上に貼着されたままのフィルム基材１１を通して記録材上の記録情報を極めて鮮明に視認することができる。さらに、フィルム基材１１は微細孔１１ａの形成によって易裂性が付与されているため、フィルム基材１１が貼着されたままの記録材を簡単に手で引き裂くことができる。
【００３３】
また、複数の微細孔１１ａの形成による引き裂き性は、引き裂き方向が制限されない。これにより、フィルム基材１１が貼着されたままの記録材を手で任意の方向に簡単に引き裂くことが可能になり、例えば感熱接着葉書にクーポン券や往復葉書等が印刷されている場合、その部分を容易に手で切り取ることができる。
【００３４】
尚、本発明の情報記録体２０に使用する記録材２１は、通常の葉書や便箋等に使用する紙やコンピューター用記録材等の公知の材料の中から適宜選択して使用することができる。
【００３５】
図３は本発明の感熱接着シートの別の構成例を示す断面模式図であり、図４は図３の感熱接着シートを用いた本発明の情報記録体の断面模式図である。
【００３６】
図３の感熱接着シート３０は、微細孔３１ａが形成されて易裂性が付与されたフィルム基材３１の一方の面に熱可塑性樹脂層３３及び感熱接着剤層３２ａを有し、他方の面に感熱接着剤層３２ｂを有するものである。また、図４の情報記録体４０は、情報記録面を有する記録材４１ａ，４１ｂの該情報記録面を、図３の感熱接着シート３０の両面に感熱接着して一体化せしめたものである。尚、フィルム基材３１には前述のフィルム基材１１と同様のものを用いることができる。
【００３７】
この感熱接着シート３０は、易剥離性を持たせる側の感熱接着剤層を熱可塑性樹脂層３３及び感熱接着剤層３２ａの２層構成としている。
【００３８】
熱可塑性樹脂層３３は前述したような熱可塑性樹脂を用いることができ、フィルム基材３１上に例えば溶融押出しして形成される。このため、フィルム基材３１と熱可塑性樹脂層３３との界面における接着は、単に溶融時の濡れ接触後の固着によるものに過ぎず、容易に剥離できる程度の剥離強度に簡単に調整することができる。
【００３９】
このような感熱接着シート３０は、感熱接着剤層３２ａ，３２ｂと記録材４１ａ，４１ｂとの剥離強度がフィルム基材１１と易剥離性を持たせた熱可塑性樹脂層３３との剥離強度よりも十分大きくなるように加熱接着して貼り合わせることにより、記録材４１ａをフィルム基材３１と熱可塑性樹脂層３３との界面で剥離することができる。そして、フィルム基材３１は十分に高い透明性を有するため、記録材４１ｂ上に貼着されたままのフィルム基材３１を通して記録材４１ｂ上の記録情報を極めて鮮明に視認することができる。さらに、フィルム基材３１は微細孔３１ａの形成によって易裂性が付与されているため、フィルム基材３１が貼着されたままの記録材４１ｂを任意の方向に簡単に引き裂くことができる。
【００４０】
【実施例】
以下、本発明の実施例を説明するが、本発明はこれによって限定されるものではない。
【００４１】
（実施例１）
図１に示した感熱接着シートを作製し、この感熱接着シートを用いて図２に示したような情報記録体（感熱接着葉書）を作製した。
【００４２】
厚さ１２μｍのＰＥＴフィルムに多数の微細孔１１ａを形成したフィルム基材１１を用意した。この微細孔１１ａは、孔径が０．１μｍ乃至１００μｍのものが約２５００個／ｃｍ２の密度で形成されており、全光線透過率Ｔｔ＝９０．２％、ヘーズＨ＝４．５、である。
【００４３】
このフィルム基材１１の片面に、ＥＶＡ／ポリエステル／ポリエチレンワックス＝８重量部／１２重量部／１部、の配合比で調製した水系感熱エマルジョン樹脂を塗布し（塗布量＝１０ｇ／ｍ２）、感熱接着剤層１２ａとした。また、フィルム基材１１のもう一方の面には、ディレードタック粘着剤「エコブリットＴＭ−１００」（ダイセル化成（株）製）を塗布し（塗布量＝１０ｇ／ｍ２）、感熱接着剤層１２ｂとした。
【００４４】
以上のようにして得られた感熱接着シートの感熱接着剤層１２ａ，１２ｂに、図５に示すような絵柄（クーポン券）及び不図示の文字情報を印刷した秤量１２０．５ｇ／ｍ２の記録材（上質コート紙）２１の情報記録面を８０℃でヒートシールして、情報記録体（感熱接着葉書）２０を得た。
【００４５】
本実施例で得られた感熱接着シートの感熱接着剤層１２ａ，１２ｂとフィルム基材１１との９０度剥離強度を測定した結果、感熱接着剤層１２ａは１０ｇ／２５ｍｍ、感熱接着剤層１２ｂは１２０ｇ／２５ｍｍであった。また、記録材２１と感熱接着剤層１２ａ，１２ｂとの９０度剥離強度を測定したところ、いずれも１００ｇ／２５ｍｍ以上であった。
【００４６】
上記の如く作製した感熱接着葉書はフィルム基材１１と感熱接着剤層１２ａとの間で容易に剥がすことができ、フィルム基材を通して記録材２１上の文字を極めて鮮明に視認することができた。また、フィルム基材が貼着されたままの記録材を任意の方向に手で簡単に引き裂くことができ、ほぼ絵柄（クーポン券）通りの引き裂きが可能であった。
【００４７】
（比較例１）
フィルム基材として微細孔を形成していない厚さ１２μｍのＰＥＴフィルムを用いた以外は、実施例１と同様に感熱接着シートを作製し、この感熱接着シートを用いて情報記録体（感熱接着葉書）を作製した。
【００４８】
本比較例で得られた感熱接着葉書においてもフィルム基材１１と感熱接着剤層１２ａとの間で容易に剥がすことができ、フィルム基材を通して記録材上の文字を極めて鮮明に視認することができた。しかしながら、フィルム基材が貼着されたままの記録材は手で引き裂くことは難しく、図５に示した絵柄（クーポン券）通りの引き裂きは不可能であった。
【００４９】
（比較例２）
フィルム基材としてナーリング処理を施した厚さ１２μｍのＰＥＴフィルムを用いた以外は、実施例１と同様に感熱接着シートを作製し、この感熱接着シートを用いて情報記録体（感熱接着葉書）を作製した。尚、このフィルム基材の全光線透過率Ｔｔ＝８９．９％、ヘーズＨ＝５．７、であった。
【００５０】
本比較例で得られた感熱接着葉書においてもフィルム基材１１と感熱接着剤層１２ａとの間で容易に剥がすことができ、フィルム基材を通して記録材上の文字を視認することができた。しかしながら、フィルム基材が貼着されたままの記録材は手で引き裂くことは難しく、図５に示した絵柄（クーポン券）通りの引き裂きは不可能であった。
【００５１】
（比較例３）
フィルム基材としてサンドマット処理を施した厚さ７５μｍのＰＥＴフィルムを用いた以外は、実施例１と同様に感熱接着シートを作製し、この感熱接着シートを用いて情報記録体（感熱接着葉書）を作製した。尚、このフィルム基材の全光線透過率Ｔｔ＝８６．８％、ヘーズＨ＝７７．２、であった。
【００５２】
本比較例で得られた感熱接着葉書においてもフィルム基材１１と感熱接着剤層１２ａとの間で容易に剥がすことができた。しかしながら、フィルム基材の透明性が低いため記録材上の文字は不鮮明であった。また、フィルム基材が貼着されたままの記録材は手で引き裂くことはできたものの、図５に示した絵柄（クーポン券）通りには引き裂くことはできなかった。
【００５３】
【発明の効果】
本発明によれば、高い透明性を持ちながら引裂き性にも優れる感熱接着シートを実現でき、例えば感熱接着葉書等の情報記録体に用いることにより、情報記載面を表出させた際、フィルム基材を通して情報を綺麗に視認できるとともに、フィルム基材が貼着されたままの情報記録紙等の紙片を任意の方向に簡単に引き裂くことができて廃棄が容易な情報記録体が実現される。
【図面の簡単な説明】
【図１】本発明の感熱接着シートの一構成例を示す断面図である。
【図２】図１の感熱接着シートを用いた情報記録体の断面図である。
【図３】本発明の感熱接着シートの別の構成例を示す断面図である。
【図４】図３の感熱接着シートを用いた情報記録体の断面図である。
【図５】情報記録紙の一例を示す図である。
【符号の説明】
１０、３０　感熱接着シート
１１、３１　フィルム基材
１１ａ、３１ａ　微細孔
１２ａ、１２ｂ、３２ａ、３２ｂ、　感熱接着剤層
２０、４０　情報記録体
２１、４１ａ，４１ｂ　記録材
３３　熱可塑性樹脂層
【図１】
2004042293.tif 000003
【図２】
2004042293.tif 000004
【図３】
2004042293.tif 000005
【図４】
2004042293.tif 000006
【図５】
2004042293.tif 000007